СИЛИКОН-ГИДРОГЕЛЕВЫЕ КОНТАКТНЫЕ ЛИНЗЫ, ИМЕЮЩИЕ НЕОДНОРОДНУЮ СТРУКТУРУ

1. Силикон-гидрогелевая контактная линза, которая представляет собой продукт реакции реакционной смеси, содержащей силиконосодержащий компонент; гидрофильный компонент; нереакционноспособный полимерный внутренний смачивающий агент; а также инициатор полимеризации, при этом указанная контактная линза обладает кислородной проницаемостью по меньшей мере около 60 баррер, и при этом молярное отношение в линзе полимерного нереакционноспособного внутреннего смачивающего агента к силикону, без обработки поверхности, является более высоким на поверхности линзы, чем в ее теле.
2. Силикон-гидрогелевая контактная линза по п. 1, отличающаяся тем, что указанное молярное отношение полимерного нереакционноспособного внутреннего смачивающего агента к силикону по меньшей мере в 1,5 раза больше на поверхности линзы, чем в ее теле.
3. Силикон-гидрогелевая контактная линза по любому из пп. 1, 2, отличающаяся тем, что указанное молярное отношение полимерного нереакционноспособного внутреннего смачивающего агента к силикону по меньшей мере в 2,3 раза больше на поверхности линзы, чем в ее теле.
4. Силикон-гидрогелевая контактная линза по любому из пп. 1-3, отличающаяся тем, что указанный нереакционноспособный полимерный внутренний смачивающий агент представляет собой полиамид.
5. Силикон-гидрогелевая контактная линза по любому из пп. 1-4, отличающаяся тем, что указанный нереакционноспособный полимерный внутренний смачивающий агент выбирают из поливинилпирролидона (PVP), поливинилметилацетамида (PVMA), полидиметилакриламида (PDMA), поливинилацетамида (PNVA), поли(гидроксиэтил(мет)акриламида), полиакриламида, а также их сополимеров и смесей.
6. Силикон-гидрогелевая контактная линза по любому из пп. 1-5, отличающаяся тем, что линза, являющаяся продуктом реакции реакционной смеси, содержащей всего 2,0 мас.% нереакционноспособного полимерного внутреннего смачивающего агента, имеет краевой угол натекания 75° или менее.
7. Силикон-гидрогелевая контактная линза по п. 6, отличающаяся тем, что указанный краевой угол натекания составляет 50° или менее.
8. Силикон-гидрогелевая контактная линза по любому из пп. 1-7, содержащая до около 95 мас.% силиконосодержащего компонента.
9. Силикон-гидрогелевая контактная линза по любому из пп. 1-8, содержащая от около 1 до около 80 мас.% гидрофильного компонента.
10. Силикон-гидрогелевая контактная линза по любому из пп. 1-9, содержащая от около 0,5 до около 35 мас.% нереакционноспособного полимерного внутреннего смачивающего агента.
11. Способ получения контактной линзы, включающий в себя следующие этапы:
получение реакционной смеси, содержащей силиконосодержащий компонент; гидрофильный компонент; нереакционноспособный полимерный внутренний смачивающий агент; а также инициатор полимеризации; и
полимеризация реакционной смеси с образованием контактной линзы;
При этом указанный способ реализуется в таких условиях, что молярное отношение полимерного нереакционноспособного внутреннего смачивающего агента к силикону, без обработки поверхности, является более высоким на поверхности линзы, чем в ее теле.
12. Способ по п. 11, отличающийся тем, что указанное молярное отношение полимерного нереакционноспособного внутреннего смачивающего агента к силикону на поверхности линзы по меньшей мере в 1,5 раза больше, чем в ее теле.
13. Способ по любому из пп. 11-12, отличающийся тем, что указанное молярное отношение полимерного нереакционноспособного внутреннего смачивающего агента к силикону на поверхности линзы по меньшей мере в 2,3 раза больше, чем в ее теле.
14. Способ по любому из пп. 11-13, отличающийся тем, что указанный нереакционноспособный полимерный внутренний смачивающий агент представляет собой полиамид.
15. Способ по любому из пп. 11-14, отличающийся тем, что указанный нереакционноспособный полимерный внутренний смачивающий агент выбирают из поливинилпирролидона (PVP), поливинилметилацетамида (PVMA), полидиметилакриламида (PDMA), поливинилацетамида (PNVA), поли(гидроксиэтил(мет)акриламида), полиакриламида, а также их сополимеров и смесей.
16. Способ по любому из пп. 11-15, отличающийся тем, что линза, являющаяся продуктом реакции реакционной смеси, содержащей всего 2,0 мас.% нереакционноспособного полимерного внутреннего смачивающего агента, имеет краевой угол натекания 75° или менее.
17. Способ по п. 16, отличающийся тем, что указанный краевой угол натекания составляет 50° или менее.
18. Способ по любому из пп. 11-17, отличающийся тем, что этап (b) включает термическую полимеризацию реакционной смеси.
19. Способ по п. 18, отличающийся тем, что указанную термическую полимеризацию проводят при температуре от 60 до 120°С.
20. Способ по любому из пп. 18-19, отличающийся тем, что указанную термическую полимеризацию проводят при температуре от 85 до 120°С.
21. Способ по любому из пп. 11-20, отличающийся тем, что после этапа (b) и перед этапом экстракции для удаления неполимеризованных компонентов из контактной линзы контактная линза содержит не более 0,3 мас.% неполимеризованных полимеризуемых компонентов.
22. Силикон-гидрогелевая контактная линза, изготовленная с помощью способа по любому из пп. 11-21.
23. Способ ввоза в страну силикон-гидрогелевой контактной линзы по любому из пп. 1-10.
24. Способ по п. 23, отличающийся тем, что указанная страна представляет собой Соединенные Штаты Америки.